(57)【要約】    【課題】  これまでよりも分子量の大きいポリベンゾオキサゾール樹脂前駆体と、耐熱性、機械的強度、耐薬品性、光学的特性、電気的特性等にすぐれたポリベンゾオキサゾール樹脂とを製造するための製造方法を提供する。    【解決手段】  ポリベンゾオキサゾール樹脂前駆体の製造方法は、ジアミン化合物と、ジカルボン酸ジハライドと、溶媒とを、液温を０℃以下に維持しつつ混合して反応液とし、次いで、この反応液の液温を０℃以下に維持して一定時間、反応を続ける。ポリベンゾオキサゾール樹脂は、上記の前駆体を、脱水環化反応または脱シラノール環化反応させる。【選択図】  なし【特許請求の範囲】
【請求項１】
一般式(1)：
【化１】
2005290301.tif 000022
〔式中Ｒ１は４価の有機基、Ｒ２は２価の有機基を示す。〕
で表される繰り返し単位を有するポリベンゾオキサゾール樹脂前駆体を製造する方法であって、一般式(2)：
【化２】
2005290301.tif 000023
〔式中Ｒ１は４価の有機基を示す。〕
で表されるジアミン化合物と、一般式(3)：
【化３】
2005290301.tif 000024
〔式中Ｒ２は２価の有機基、Ｘはハロゲン原子を示す。〕
で表されるジカルボン酸ジハライドと、溶媒とを、液温を０℃以下に維持しつつ混合して反応液とする混合工程と、この混合工程に続いて、反応液の液温を０℃以下に維持して一定時間、反応を続ける低温反応工程とを含むことを特徴とするポリベンゾオキサゾール樹脂前駆体の製造方法。
【請求項２】
混合工程および低温反応工程における液温を、液の融点以上で、かつ０℃以下の範囲内とする請求項１記載のポリベンゾオキサゾール樹脂前駆体の製造方法。
【請求項３】
反応液の液温を、０℃を超える温度に昇温した際に、生成したポリベンゾオキサゾール樹脂前駆体中に占める、分子量５０００以下のオリゴマーの割合が、３５重量％以下になるまで、低温反応工程を続ける請求項１記載のポリベンゾオキサゾール樹脂前駆体の製造方法。
【請求項４】
基Ｒ１が、一般式(4)：
【化４】
2005290301.tif 000025
〔式中Ａは２価の有機基を示す。〕
で表される４価の基である請求項１記載のポリベンゾオキサゾール樹脂前駆体の製造方法。
【請求項５】
基Ｒ２が、２価の炭化水素基の全ての水素原子を、フッ素原子に置換したパーフルオロ炭化水素基である請求項１記載のポリベンゾオキサゾール樹脂前駆体の製造方法。
【請求項６】
一般式(5)：
【化５】
2005290301.tif 000026
〔式中Ｒ１は４価の有機基、Ｒ２は２価の有機基を示す。〕
で表される繰り返し単位を有するポリベンゾオキサゾール樹脂を製造する方法であって、請求項１記載の製造方法で製造したポリベンゾオキサゾール樹脂前駆体を、脱水環化反応させることを特徴とするポリベンゾオキサゾール樹脂の製造方法。
【発明の詳細な説明】
【技術分野】
【０００１】
本発明は、ポリベンゾオキサゾール樹脂前駆体の製造方法と、それによって製造された前駆体を用いる、ポリベンゾオキサゾール樹脂の製造方法に関するものである。
【背景技術】
【０００２】
耐熱性、機械的強度、耐薬品性、光学的特性、電気的特性等にすぐれた、剛直な分子構造を有する樹脂として、一般式(5)：
【化１】
2005290301.tif 000002
〔式中Ｒ１は４価の有機基、Ｒ２は２価の有機基を示す。〕
で表される繰り返し単位を有するポリベンゾオキサゾール樹脂が知られている。
【０００３】
上記ポリベンゾオキサゾール樹脂は、一般に、ビス（アミノフェノール）化合物と呼ばれる、一般式(2)：
【化２】
2005290301.tif 000003
〔式中Ｒ１は４価の有機基を示す。〕
で表されるジアミン化合物と、一般式(3)：
【化３】
2005290301.tif 000004
〔式中Ｒ２は２価の有機基、Ｘはハロゲン原子を示す。〕
で表されるジカルボン酸ジハライドと反応させて、一般式(1)：
【化４】
2005290301.tif 000005
〔式中Ｒ１は４価の有機基、Ｒ２は２価の有機基を示す。〕
で表される繰り返し単位を有するポリベンゾオキサゾール樹脂前駆体を製造したのち、この前駆体を、脱水環化反応させることによって合成される。
（特許文献１〜３参照）。
【特許文献１】特開２０００−１２８９８５号公報（第０００７欄〜第０００８欄、第００１２欄以降の実施例）
【特許文献２】特開２００１−１１４８９３号公報（第００１６欄、第００２２欄〜第００２３欄、第００２８欄以降の実施例）
【特許文献３】特開２００２−１７３５３２号公報（第００２６欄、第００３７欄、第００４５欄以降の実施例）
【発明の開示】
【発明が解決しようとする課題】
【０００４】
ところが、特許文献１〜３に記載の製造方法では、前記式(1)で表される繰り返し単位の繰り返し数で表される平均重合度が、およそ１５を超えるか、または、ポリスチレン換算の重量平均分子量Ｍｗが、およそ１００００を超えるような分子量の大きいポリベンゾオキサゾール樹脂前駆体を製造するのが難しいという問題がある。また、そのため、かかるポリベンゾオキサゾール樹脂前駆体を脱水環化反応させても、耐熱性、機械的強度、耐薬品性、電気的特性、光学的特性等にすぐれたポリベンゾオキサゾール樹脂を製造できないという問題がある。
【０００５】
本発明の目的は、これまでよりも分子量の大きいポリベンゾオキサゾール樹脂前駆体と、耐熱性、機械的強度、耐薬品性、光学的特性、電気的特性等にすぐれたポリベンゾオキサゾール樹脂とを製造するための製造方法を提供することにある。
【課題を解決するための手段】
【０００６】
請求項１記載の発明は、一般式(1)：
【化５】
2005290301.tif 000006
〔式中Ｒ１は４価の有機基、Ｒ２は２価の有機基を示す。〕
で表される繰り返し単位を有するポリベンゾオキサゾール樹脂前駆体を製造する方法であって、一般式(2)：
【化６】
2005290301.tif 000007
〔式中Ｒ１は４価の有機基を示す。〕
で表されるジアミン化合物と、一般式(3)：
【化７】
2005290301.tif 000008
〔式中Ｒ２は２価の有機基、Ｘはハロゲン原子を示す。〕
で表されるジカルボン酸ジハライドと、溶媒とを、液温を０℃以下に維持しつつ混合して反応液とする混合工程と、この混合工程に続いて、反応液の液温を０℃以下に維持して一定時間、反応を続ける低温反応工程とを含むことを特徴とするポリベンゾオキサゾール樹脂前駆体の製造方法である。
【０００７】
請求項２記載の発明は、混合工程および低温反応工程における液温を、液の融点以上で、かつ０℃以下の範囲内とする請求項１記載のポリベンゾオキサゾール樹脂前駆体の製造方法である。
【０００８】
請求項３記載の発明は、反応液の液温を、０℃を超える温度に昇温した際に、生成したポリベンゾオキサゾール樹脂前駆体中に占める、分子量５０００以下のオリゴマーの割合が、３５重量％以下になるまで、低温反応工程を続ける請求項１記載のポリベンゾオキサゾール樹脂前駆体の製造方法である。
【０００９】
請求項４記載の発明は、基Ｒ１が、一般式(4)：
【化８】
2005290301.tif 000009
〔式中Ａは２価の有機基を示す。〕
で表される４価の基である請求項１記載のポリベンゾオキサゾール樹脂前駆体の製造方法である。
【００１０】
請求項５記載の発明は、基Ｒ２が、２価の炭化水素基の全ての水素原子を、フッ素原子に置換したパーフルオロ炭化水素基である請求項１記載のポリベンゾオキサゾール樹脂前駆体の製造方法である。
【００１１】
請求項６記載の発明は、一般式(5)：
【化９】
2005290301.tif 000010
〔式中Ｒ１は４価の有機基、Ｒ２は２価の有機基を示す。〕
で表される繰り返し単位を有するポリベンゾオキサゾール樹脂を製造する方法であって、請求項１記載の製造方法で製造したポリベンゾオキサゾール樹脂前駆体を、脱水環化反応させることを特徴とするポリベンゾオキサゾール樹脂の製造方法である。
【発明の効果】
【００１２】
特許文献１〜３に記載された従来の製造方法では、重合反応中にジカルボン酸ジハライドが分解して、それ以上、反応が進まなくなることがある。また、前記一般式(1)の繰り返し単位からなるポリベンゾオキサゾール樹脂前駆体が、ポリスチレン換算の重量平均分子量Ｍｗ＝５０００以下程度まで成長したオリゴマーの段階で、主鎖の両末端が結合して環状になりやすい。そして、生成した環状のオリゴマーは、それ以上、主鎖が成長しない。そのため、ポリベンゾオキサゾール樹脂前駆体は、全体として見たときの平均重合度および重量平均分子量が、前記のように小さくなる。
【００１３】
従来の製造方法において、ジカルボン酸ジハライドが分解したり、環状のオリゴマーが生成したりするのは、ジアミン化合物とジカルボン酸ジハライドと溶媒とを、液温を０℃以下に維持して混合した後、反応速度を高めるため、直ちに、液温を、室温程度まで高めているためである。つまり、０℃を超える温度条件下では、ジカルボン酸ジハライドが分解してジカルボン酸になる反応が起こったり、ポリベンゾオキサゾール樹脂前駆体の主鎖の自由度が大きくなり、主鎖の両末端が結合可能な距離まで近接する機会が増加して、両末端が結合して環状になったりしやすい。
【００１４】
そこで発明者は、反応液の液温についてさらに検討した結果、液温を０℃以下に維持してジアミン化合物とジカルボン酸ジハライドと溶媒とを混合後、直ちに昇温せず、この混合工程に続いて、反応液の液温を０℃以下に維持して一定時間、反応を続ける低温反応工程を設けて、ジカルボン酸ジハライドの分解を抑制するとともに、成長途上の主鎖の自由度をある程度、抑制してやればよいことを見出した。低温反応工程を設けて、ジカルボン酸ジハライドの分解を抑制し、かつ主鎖の自由度を抑制した状態で主鎖を成長させて、環状のオリゴマーの生成を抑制すれば、前駆体の分子量を、これまでよりも大きくできることを見出したのである。したがって、請求項１記載の発明によれば、これまでよりも分子量の大きいポリベンゾオキサゾール樹脂前駆体を製造することが可能となる。
【００１５】
また、請求項２記載の発明によれば、ジアミン化合物とジカルボン酸ジハライドとを、混合工程においてより均一に混合し、低温反応工程においてより均一に反応させることができるため、分子量の大きいポリベンゾオキサゾール樹脂前駆体を、より効率よく製造することができる。
【００１６】
また、請求項３記載の発明によれば、ジカルボン酸ジハライドの分解と、環状のオリゴマーの生成を確実に抑制できるため、分子量の大きいポリベンゾオキサゾール樹脂前駆体を、より効率よく製造することができる。
【００１７】
請求項４記載の発明によれば、一般式(1)中の基Ｒ１が一般式(4)で表される４価の基である、高分子量のポリベンゾオキサゾール樹脂前駆体を製造することができる。そして、かかる前駆体を脱水環化反応させることによって、主鎖に上記の基が導入された、とくに剛直で、耐熱性、機械的強度、耐薬品性、電気的特性等にすぐれたポリベンゾオキサゾール樹脂を製造することが可能となる。
【００１８】
請求項５記載の発明によれば、一般式(1)中の基Ｒ２が、２価の炭化水素基の全ての水素原子をフッ素原子に置換したパーフルオロ炭化水素基である、高分子量のポリベンゾオキサゾール樹脂前駆体を製造することができる。そして、かかる前駆体を脱水環化反応させることによって、主鎖に上記の基が導入された、とくに剛直で、耐熱性、機械的強度、耐薬品性、光学的特性、高周波特性、電気的特性等にすぐれたポリベンゾオキサゾール樹脂を製造することが可能となる。
【００１９】
請求項６記載の発明によれば、上記製造方法で製造した前駆体を、さらに、脱水環化反応させることによって、従来のものと同等の、耐熱性、機械的強度、耐薬品性、電気的特性等にすぐれた剛直な分子構造を有するポリベンゾオキサゾール樹脂を、従来に比べてより効率よく製造することができる。
【発明を実施するための最良の形態】
【００２０】
以下に、本発明を説明する。
前記のように、本発明の前駆体の製造方法は、一般式(2)で表されるジアミン化合物と、一般式(3)で表されるジカルボン酸ジハライドと、溶媒とを、混合工程において、液温を０℃以下に維持しつつ混合して反応液とし、この反応液を、低温反応工程において、液温を０℃以下に維持して一定時間、反応を続けることを特徴とする。これにより、環状のオリゴマーが生成するのを防止して、これまでよりも分子量の大きいポリベンゾオキサゾール樹脂前駆体を製造することが可能となる。
【００２１】
前駆体の製造原料である、一般式(2)で表されるジアミン化合物、および一般式(3)で表されるジカルボン酸ジハライドとしては、それぞれの式中の、基Ｒ１、Ｒ２のうちの少なくとも一方が芳香族基である種々の化合物を用いることができ、とくに、基Ｒ１、Ｒ２がともに芳香族基である、ジアミン化合物とジカルボン酸ジハライドとを組み合わせて用いるのが、分子の剛直性を高めて、耐熱性、機械的強度、耐薬品性、光学的特性、電気的特性等にすぐれたポリベンゾオキサゾール樹脂を製造する上で好ましい。また、上記ジアミン化合物、およびジカルボン酸ジハライドとしては、それぞれ、基Ｒ１、Ｒ２が異なる２種以上を、任意に併用してもよい。
【００２２】
一般式(2)中の基Ｒ１に好適な４価の芳香族基としては、これに限定されないが、例えば、一般式(6)：
【化１０】
2005290301.tif 000011
〔式中Ｒ５、Ｒ６は同一または異なって水素原子、フッ素原子、アルキル基、アルコキシ基、フルオロアルキル基、アリール基、フェノキシ基、またはフルオロフェノキシ基を示す。〕
で表される基、一般式(7)：
【化１１】
2005290301.tif 000012
〔式中Ｒ７、Ｒ８、Ｒ９、Ｒ１０、Ｒ１１、Ｒ１２は同一または異なって水素原子、フッ素原子、アルキル基、アルコキシ基、フルオロアルキル基、アリール基、フェノキシ基、またはフルオロフェノキシ基を示す。Ａは２価の有機基を示す。〕
で表される基、または一般式(8)：
【化１２】
2005290301.tif 000013
〔式中Ｒ７、Ｒ８、Ｒ９、Ｒ１０、Ｒ１１、Ｒ１２は同一または異なって水素原子、フッ素原子、アルキル基、アルコキシ基、フルオロアルキル基、アリール基、フェノキシ基、またはフルオロフェノキシ基を示す。〕
で表される基が挙げられる。
【００２３】
とくに、一般式(7)中のＲ７、Ｒ８、Ｒ９、Ｒ１０、Ｒ１１、Ｒ１２がいずれも水素原子である、一般式(4)：
【化１３】
2005290301.tif 000014
〔式中Ａは２価の有機基を示す。〕
で表される基が好ましい。また、一般式(4)中のＡとしては、−Ｏ−、−ＳＯ２−、−Ｓ−、−Ｒ１３−、−(ＯＲ１３)ｎ−、−（Ｒ１３Ｏ）ｎ−、または−（ＯＲ１３Ｏ）ｎ−が挙げられる。これらの基においてＲ１３はアルキレン基、フルオロアルキレン基、アリーレン基、フルオロアリーレン基を示し、ｎは１以上の整数を示す。
【００２４】
これらの条件を満たす、一般式(2)で表されるジアミン化合物の具体例としては、例えば、式(9)：
【化１４】
2005290301.tif 000015
で表される２，２′−ビス(３−アミノ−４−ヒドロキシフェニル)ヘキサフルオロプロパンが挙げられる。また、一般式(2)で表されるジアミン化合物の他の例としては、２，２′−ビス(３−アミノ−４−ヒドロキシ−５−トリフルオロメチルフェニル)ヘキサフルオロプロパン、４，４′−ジアミノ−３，３′−ジヒドロキシビフェニル、３，３′−ジアミノ−４，４′−ジヒドロキシビフェニル、２，５−ジアミノ−１，４−ジヒドロキシベンゼン、４，６−ジアミノ−１，３−ジヒドロキシベンゼン等が挙げられる。
【００２５】
一般式(6)で表されるジカルボン酸ジハライドにおいて、基Ｒ２に好適な２価の芳香族基としては、これに限定されないが、例えば、一般式(10)：
【化１５】
2005290301.tif 000016
〔式中Ｒ１４、Ｒ１５、Ｒ１６、Ｒ１７は同一または異なって水素原子、フッ素原子、アルキル基、アルコキシ基、フルオロアルキル基、アリール基、フェノキシ基、またはフルオロフェノキシ基を示す。〕
で表される基、一般式(11)：
【化１６】
2005290301.tif 000017
〔式中Ｒ１８、Ｒ１９、Ｒ２０、Ｒ２１、Ｒ２２、Ｒ２３、Ｒ２４、Ｒ２５は同一または異なって水素原子、フッ素原子、アルキル基、アルコキシ基、フルオロアルキル基、アリール基、フェノキシ基、またはフルオロフェノキシ基を示す。Ｅは−Ｏ−、−ＳＯ２−、−Ｓ−、−Ｒ２６−、−(ＯＲ２６)ｎ−、−（Ｒ２６Ｏ）ｎ−、または−（ＯＲ２６Ｏ）ｎ−を示す。またこれらの基においてＲ２６はアルキレン基、フルオロアルキレン基、アリーレン基、フルオロアリーレン基を示し、ｎは１以上の整数を示す。〕
で表される基、または一般式(12)：
【化１７】
2005290301.tif 000018
〔式中Ｒ１８、Ｒ１９、Ｒ２０、Ｒ２１、Ｒ２２、Ｒ２３、Ｒ２４、Ｒ２５は同一または異なって水素原子、フッ素原子、アルキル基、アルコキシ基、フルオロアルキル基、アリール基、フェノキシ基、またはフルオロフェノキシ基を示す。〕
で表される基が挙げられる。
【００２６】
とくに、ポリベンゾオキサゾール樹脂を光学的用途や高周波用途に使用する場合は、基Ｒ２としては、２価の炭化水素基の全ての水素原子をフッ素原子に置換したパーフルオロ炭化水素基が好ましい。すなわち、前記一般式(10)中の基Ｒ１４、Ｒ１５、Ｒ１６、Ｒ１７がいずれもフッ素原子である基や、一般式(11)中の基Ｒ１８、Ｒ１９、Ｒ２０、Ｒ２１、Ｒ２２、Ｒ２３、Ｒ２４、Ｒ２５がいずれもフッ素原子で、なおかつＥがパーフルオロアルキレン基、またはパーフルオロアリーレン基である基、あるいは一般式(12)中の基Ｒ１８、Ｒ１９、Ｒ２０、Ｒ２１、Ｒ２２、Ｒ２３、Ｒ２４、Ｒ２５がいずれもフッ素原子である基が好ましい。
【００２７】
これらの条件を満たす、一般式(3)で表されるジカルボン酸ジハライドの具体例としては、例えば、式(13)：
【化１８】
2005290301.tif 000019
で表される２，４，５，６−テトラフルオロイソフタル酸ジクロリドや、式(14)：
【化１９】
2005290301.tif 000020
で表される２，３，５，６，２′，３′，５′，６′−オクタフルオロビフェニル−４，４′−ジカルボン酸ジクロリド等が挙げられる。
【００２８】
上記ジアミン化合物と、ジカルボン酸ジハライドとを反応させてポリベンゾオキサゾール樹脂前駆体を製造するために、本発明では、まず混合工程において、この両成分と、溶媒とを、液温を０℃以下に維持しつつ混合して反応液を調製する。具体的には、ジアミン化合物およびジカルボン酸ジハライドを、ともに、良好に溶解しうる共通の溶媒に、ジアミン化合物を溶解した溶液と、同じ溶媒に、ジカルボン酸ジハライドを溶解した溶液とを用意する。そして、例えば、ジアミン化合物を溶解した溶液の液温を０℃以下に維持しつつ、液をかく拌しながら、ジカルボン酸ジハライドを溶解した溶液を滴下することで、反応液が調製される。
【００２９】
溶媒としては、例えば、Ｎ，Ｎ−ジメチルホルムアミド、Ｎ，Ｎ−ジメチルアセトアミド、Ｎ−メチル−２−ピロリドン等のアミド系溶媒、ジメチルスルホキシド、テトラメチルスルホン等のイオウ系溶媒、テトラヒドロフラン等のエーテル系溶媒などが挙げられる。これらは、それぞれ１種単独で使用してもよいし、２種以上を併用してもよい。
【００３０】
また、反応液には、ジアミン化合物とジカルボン酸ジハライドとの反応によって生成するハロゲン化水素を受容するための酸受容剤を加えておくのが好ましい。酸受容剤としては、例えば、トリメチルアミン、トリエチルアミン、ピリジン、ジメチルアニリン、ジメチルピリジン、イミダゾール等が挙げられる。これらは、それぞれ１種単独で使用してもよいし、２種以上を併用してもよい。
【００３１】
次に、調製した反応液を、低温反応工程において、反応液の液温を０℃以下に維持しつつ、液をかく拌しながら一定時間、反応を続ける。この低温反応工程において、低温で反応を続ける時間は、ジアミン化合物、ジカルボン酸ジハライドおよび溶媒の種類や組み合わせ等によって異なり、特に制限されない。しかし、反応液の液温を、０℃を超える温度に昇温した際に、生成したポリベンゾオキサゾール樹脂前駆体中に占める、分子量５０００以下のオリゴマーの割合が、３５重量％以下になるまで、低温反応工程を続けるのが、環状のオリゴマーの生成をできるだけ抑制して、前駆体の分子量を高めるために、好ましい。
【００３２】
具体的には、特定のジアミン化合物、ジカルボン酸ジハライドおよび溶媒の種類、組み合わせについて、混合工程および低温反応工程の温度を所定値に設定して合成反応を行い、反応開始から所定時間の経過後に、反応液の液温を０℃を超える温度に昇温した際に、生成したポリベンゾオキサゾール樹脂前駆体中に占める、分子量５０００以下のオリゴマーの割合を測定する操作を、低温反応工程の時間を違えながら、繰り返し行って検量線を作成し、この検量線に基づいて、低温反応工程の時間を設定して反応を行う。あるいは、反応開始から一定時間が経過するごとに反応液をサンプリングし、サンプリングした反応液を、０℃を超える温度に昇温して、生成したポリベンゾオキサゾール樹脂前駆体中に占める、分子量５０００以下のオリゴマーの割合を測定しながら、反応を行ってもよい。
【００３３】
そして、低温反応工程の終了後、反応液を、０℃を超える温度に昇温して反応を完結させれば、分子量５０００以下のオリゴマーの割合が前記の範囲に抑制されて、平均重合度が、およそ１５を超えるか、または、ポリスチレン換算の平均分子量Ｍｗが、およそ１００００を超える、分子量の大きいポリベンゾオキサゾール樹脂前駆体を製造することができる。
【００３４】
なお、前記混合工程および低温反応工程での液温は、０℃以下であればよい。しかし、ジアミン化合物とジカルボン酸ジハライドとを均一に混合し、また均一に反応させることを考慮すると、液温は、０℃以下で、かつ、溶液および反応液の融点以上であるのが好ましい。かかる反応により、前記一般式(2)で表されるジアミン化合物と、一般式(3)で表されるジカルボン酸ジハライドとが縮重合して、一般式(1)で表される繰り返し単位を有するポリベンゾオキサゾール樹脂前駆体が合成される。
【００３５】
次に、合成された前駆体を、脱水環化反応させることによって、一般式(5)で表される繰り返し単位を有するポリベンゾオキサゾール樹脂が製造される。例えば、反応液から分離した上記の前駆体を、適当な有機溶媒に溶解してワニス化し、これを、基材上に塗布した状態で、一定時間、加熱して脱水環化反応させることによって、ポリベンゾオキサゾール樹脂からなるフィルムが製造される。
【００３６】
また、合成反応後の、前駆体を含む反応液を、そのままワニスとして使用することもできる。その場合は、必要に応じて有機溶媒を加えるなどして、粘度を調整しても良い。また、前駆体を成形材料として使用して所定の形状に成形するのと同時に、もしくは、成形後に、さらに加熱して脱水環化反応させることによって、ポリベンゾオキサゾール樹脂からなる成形体が製造される。
【００３７】
前駆体をワニス化するために用いる有機溶媒としては、当該前駆体の合成反応に用いるのと同じ溶媒が使用される。また、その他の溶媒としては、γ−ブチロラクトン、ジエチレングリコールジメチルエーテル、ジエチレングリコールジエチルエーテル、ジエチレングリコールジブチルエーテル、プロピレングリコールモノメチルエーテル、ジプロピレングリコールモノメチルエーテル、プロピレングリコールモノメチルエーテルアセテート、乳酸メチル、乳酸エチル、乳酸ブチル、メチル−１，３−ブチレングリコールアセテート、１，３−ブチレングリコール−３−モノメチルエーテル、ピルビン酸メチル、ピルビン酸エチル、メチル−３−メトキシプロピオネート等が挙げられる。これらは、それぞれ１種単独で使用してもよいし、２種以上を併用してもよい。脱水環化反応の反応温度は、１００〜５００℃の範囲で適宜、設定することができる。また、反応時間は、数秒から数十時間程度の範囲で適宜、設定することができる。
【実施例】
【００３８】
以下に、本発明を実施例、比較例に基づいて説明する。
実施例１：
工程１（ジカルボン酸ジクロリドの合成）
４，４′−ジカルボキシ−２，３，５，６，２′，３′，５′，６′−オクタフルオロビフェニル１００ｇ（０．２６モル）を、塩化チオニル３００ｇ、およびＮ，Ｎ−ジメチルアセトアミド２ｇとともに反応容器に入れ、３０分かけて６０℃に昇温後、６０℃で２時間、反応させた。
【００３９】
反応終了後、反応液を、６０℃、約１．３×１０４Ｐａで１時間、減圧濃縮した。次いで、濃縮液を、１００℃、約４．００×１０２Ｐａで単蒸留し、さらに１１０℃、１．３３×１０２Ｐａで単蒸留を繰り返して、前記式(14)で表される２，３，５，６，２′，３′，５′，６′−オクタフルオロビフェニル−４，４′−ジカルボン酸ジクロリド９２ｇを得た。
【００４０】
工程２（ポリベンゾオキサゾール樹脂前駆体の製造）
上記工程１で合成した２，３，５，６，２′，３′，５′，６′−オクタフルオロビフェニル−４，４′−ジカルボン酸ジクロリド１２．７ｇ（０．０３モル）を、脱水Ｎ，Ｎ−ジメチルアセトアミド４４ｍｌに溶解して溶液を調製した。
【００４１】
次に、前記式(9)で表される２，２′−ビス(３−アミノ−４−ヒドロキシフェニル)ヘキサフルオロプロパン１１ｇ（０．０３モル）を、脱水Ｎ，Ｎ−ジメチルアセトアミド８８ｍｌに溶解し、脱水ピリジン６．４ｇ（０．０８モル）を添加後、乾燥窒素雰囲気下、液温を−３０℃に維持しつつ、かく拌しながら、先の溶液を、３０分かけて徐々に滴下した（混合工程）。そして、滴下終了後、反応液の液温を−３０℃に維持して反応を続け（低温反応工程）、一定時間が経過した時点で、液温を、１時間かけて２３℃まで昇温して反応を終了した。
【００４２】
反応後の液を、１Ｎの塩酸水溶液に滴下し、ＰＴＦＥフィルタを通して固形分をロ別し、蒸留水による洗浄とロ別とを２回、繰り返した後、６０℃で１２時間、減圧乾燥してポリベンゾオキサゾール樹脂前駆体を製造した。
【００４３】
得られたポリベンゾオキサゾール樹脂前駆体の、ポリスチレン換算の重量平均分子量Ｍｗを、臭素化リチウムを溶解させたＮ−メチル−２−ピロリドンを展開溶液とするゲルパーミェーションクロマトグラムによって測定した。低温反応工程の時間と、得られたポリベンゾオキサゾール樹脂前駆体の、ポリスチレン換算の重量平均分子量Ｍｗとの関係を、表１および図１に示す。
【００４４】
また、得られたポリベンゾオキサゾール樹脂前駆体中に占める、分子量５０００以下のオリゴマーの割合（重量％）をゲルパーミェーションクロマトグラフ法によって測定した。低温反応工程の時間と、分子量５０００以下のオリゴマーの割合（重量％）との関係を、表１に示す。表より、低温反応工程の時間が長いほど、オリゴマーの割合を少なくして、ポリベンゾオキサゾール樹脂前駆体の分子量を大きくできることが確認された。
【００４５】
比較例１：
混合工程の終了後、直ちに、液温を２３℃まで上昇させて５時間、反応を行ったこと以外は、実施例１と同様にして、ポリベンゾオキサゾール樹脂前駆体を製造した。得られたポリベンゾオキサゾール樹脂前駆体の、ポリスチレン換算の重量平均分子量Ｍｗを、臭素化リチウムを溶解させたＮ−メチル−２−ピロリドンを展開溶液とするゲルパーミェーションクロマトグラムによって測定したところ、４１００であった。また、得られたポリベンゾオキサゾール樹脂前駆体中に占める、分子量５０００以下のオリゴマーの割合（重量％）をゲルパーミェーションクロマトグラフ法によって測定したところ、４５重量％であった。
【表１】
2005290301.tif 000021
【００４６】
実施例２：
工程１（ジカルボン酸ジクロリドの合成）
２，４，５，６−テトラフルオロイソフタル酸６３ｇ（０．２６モル）を、塩化チオニル３００ｇ、およびＮ，Ｎ−ジメチルアセトアミド２ｇとともに反応容器に入れ、３０分かけて６０℃に昇温後、６０℃で２時間、反応させた。
【００４７】
反応終了後、反応液を、６０℃、約１．３×１０４Ｐａで１時間、減圧濃縮した。次いで、濃縮液を、１００℃、約４．００×１０２Ｐａで単蒸留し、さらに１１０℃、１．３３×１０２Ｐａで単蒸留を繰り返して、前記式(13)で表される２，４，５，６−テトラフルオロイソフタル酸ジクロリド６１ｇを得た。
【００４８】
工程２（ポリベンゾオキサゾール樹脂前駆体の製造）
上記工程１で合成した２，４，５，６−テトラフルオロイソフタル酸ジクロリド８．２５ｇ（０．０３モル）を、脱水Ｎ，Ｎ−ジメチルアセトアミド４４ｍｌに溶解して溶液を調製した。
【００４９】
次に、前記式(9)で表される２，２′−ビス(３−アミノ−４−ヒドロキシフェニル)ヘキサフルオロプロパン１１ｇ（０．０３モル）を、脱水Ｎ，Ｎ−ジメチルアセトアミド８８ｍｌに溶解し、脱水ピリジン６．４ｇ（０．０８モル）を添加後、乾燥窒素雰囲気下、液温を−２５℃に維持しつつ、かく拌しながら、先の溶液を、３０分かけて徐々に滴下した（混合工程）。そして、滴下終了後、反応液の液温を−２５℃に維持して反応を続け（低温反応工程）、１６８．５時間が経過した時点で、液温を、１時間かけて２３℃まで昇温して反応を終了した。
【００５０】
反応後の液を、１Ｎの塩酸水溶液に滴下し、ＰＴＦＥフィルタを通して固形分をロ別し、蒸留水による洗浄とロ別とを２回、繰り返した後、６０℃で１２時間、減圧乾燥してポリベンゾオキサゾール樹脂前駆体を製造した。
【００５１】
得られたポリベンゾオキサゾール樹脂前駆体の、ポリスチレン換算の重量平均分子量Ｍｗを、臭素化リチウムを溶解させたＮ−メチル−２−ピロリドンを展開溶液とするゲルパーミェーションクロマトグラムによって測定したところ、１０１００であった。また、得られたポリベンゾオキサゾール樹脂前駆体中に占める、分子量５０００以下のオリゴマーの割合（重量％）をゲルパーミェーションクロマトグラフ法によって測定したところ、３５重量％であった。
【００５２】
比較例２：
混合工程での液温を−１５℃に設定し、かつ、混合工程の終了後、直ちに、液温を２３℃まで上昇させて５時間、反応を行ったこと以外は、実施例２と同様にして、ポリベンゾオキサゾール樹脂前駆体を製造した。
【００５３】
得られたポリベンゾオキサゾール樹脂前駆体の、ポリスチレン換算の重量平均分子量Ｍｗを、臭素化リチウムを溶解させたＮ−メチル−２−ピロリドンを展開溶液とするゲルパーミェーションクロマトグラムによって測定したところ、７０００であった。また、得られたポリベンゾオキサゾール樹脂前駆体中に占める、分子量５０００以下のオリゴマーの割合（重量％）をゲルパーミェーションクロマトグラフ法によって測定したところ、５０重量％であった。
【００５４】
実施例３：
工程２（ポリベンゾオキサゾール樹脂前駆体の製造）
実施例１の工程１で合成した２，３，５，６，２′，３′，５′，６′−オクタフルオロビフェニル−４，４′−ジカルボン酸ジクロリド１２．７ｇ（０．０３モル）を、脱水Ｎ，Ｎ−ジメチルアセトアミド４４ｍｌに溶解して溶液を調製した。
【００５５】
次に、２，５′−ジアミノ−１，４−ジハイドロベンゼン６．４９ｇ（０．０３モル）を、脱水Ｎ，Ｎ−ジメチルアセトアミド８８ｍｌに溶解し、脱水ピリジン６．４ｇ（０．０８モル）を添加後、乾燥窒素雰囲気下、液温を−２５℃に維持しつつ、かく拌しながら、先の溶液を、３０分かけて徐々に滴下した（混合工程）。そして、滴下終了後、反応液の液温を−２５℃に維持して反応を続け（低温反応工程）、２４時間が経過した時点で、液温を、１時間かけて２３℃まで昇温して反応を終了した。
【００５６】
反応後の液を、１Ｎの塩酸水溶液に滴下し、ＰＴＦＥフィルタを通して固形分をロ別し、蒸留水による洗浄とロ別とを２回、繰り返した後、６０℃で１２時間、減圧乾燥してポリベンゾオキサゾール樹脂前駆体を製造した。
【００５７】
得られたポリベンゾオキサゾール樹脂前駆体の、ポリスチレン換算の重量平均分子量Ｍｗを、臭素化リチウムを溶解させたＮ−メチル−２−ピロリドンを展開溶液とするゲルパーミェーションクロマトグラムによって測定したところ、３４０００であった。また、得られたポリベンゾオキサゾール樹脂前駆体中に占める、分子量５０００以下のオリゴマーの割合（重量％）をゲルパーミェーションクロマトグラフ法によって測定したところ、３重量％であった。
【図面の簡単な説明】
【００５８】
【図１】本発明の実施例１において、低温反応工程の時間と、得られたポリベンゾオキサゾール樹脂前駆体の、ポリスチレン換算の重量平均分子量Ｍｗとの関係を測定した結果を示すグラフである。
【図１】
2005290301.tif 000027